回転棒に固定されている心棒によって加熱した塊状金属ブロックからシームレスパイプを製造する方法において、前記塊状金属ブロックから中空ブロックへと前記回転棒の作用によって形成するプロセスの間にコーティング材料が、前記形成の間に作成された中空ブロックの内側に適用される前記製造方法。前記コーティング材料が、心棒から中空ブロックの内側を緩めた、少なくともほとんど直後に中空ブロックの内側に適用されることを特徴とする、請求項1に記載の方法。前記コーティング材料が、心棒中に及び/又は回転棒中に配置された開口部を介して、中空ブロックの内部に適用されることを特徴とする、請求項1又は2に記載の方法。前記コーティング材料が、中空ブロックの内側で、及びシームレスパイプの内側で、有利には空気不浸透性のカバー層を与えることを特徴とする、請求項1から3までのいずれか1項に記載の方法。中空ブロックの内側のカバー層が、平均で100μ未満、有利には10μm未満の厚さを有することを特徴とする、請求項4に記載の方法。不活性ガス、有利には窒素が、形成プロセスの間に中空ブロック中に及び有利にはシームレスパイプ中にも導入されることを特徴とする、請求項1から5までのいずれか1項に記載の方法。前記コーティング材料が、キャリヤーガス、有利には窒素によって粉末の形で、中空ブロックの内部に適用されることを特徴とする、請求項1から6までのいずれか1項に記載の方法。前記キャリヤーガスが、20bar未満、有利には1~5barの圧力で使用されることを特徴とする、請求項7に記載の方法。前記粉末の少なくとも90の粒度が、840μm未満、有利には250μm未満、特に30~50μmであることを特徴とする、請求項7又は8に記載の方法。前記コーティング材料が、液体の形で、有利には水中に溶解した又は水と混合した粉末として、中空ブロックの内側に適用されることを特徴とする、請求項1から6までのいずれか1項に記載の方法。前記液体の、有利には水の体積分率が、混合物又は溶液の60~90であることを特徴とする請求項10に記載の方法。前記コーティング材料が、液体の形で、3~40bar、有利には5~20barの圧力で供給されることを特徴とする、請求項10又は11に記載の方法。前記コーティング材料が、aホウ砂とトリポリリン酸ナトリウムNaTPPとの混合物、有利には石鹸及び/又は雲母に加えたホウ砂とトリポリリン酸ナトリウムNaTPPとの混合物、又はbホウ砂と硫酸ナトリウムとの混合物、有利にはグラファイトに加えたホウ砂と硫酸ナトリウムとの混合物であることを特徴とする、請求項1から12までのいずれか1項に記載の方法。前記コーティング材料が、トリポリリン酸ナトリウムNaTPPとN-メタリン酸ナトリウムとの混合物、有利にはグラファイトに加えてホウ酸塩を有さないトリポリリン酸ナトリウムNaTPPとN-メタリン酸ナトリウムとの混合物であることを特徴とする請求項1から12までのいずれか1項に記載の方法。